(57)【特許請求の範囲】
【請求項１】
式（２）、（３）、または（４）
【化１】
0005399070.tif 000027
（式中、用いられる記号および添え字には以下が適用される。すなわち、
Ｙは、ＣＲ1であり、
Ｘは、二価の架橋Ｃ（Ｒ1）2であり、
Ｒ1は：
Ｘに結合しているＲ1基の場合、出現毎に同一であるか異なり、１〜５個のＣ原子を有する直鎖のアルキル基若しくは３〜５個のＣ原子を有する分枝のアルキル基（ここで、１つ以上のＨ原子はＦにより置き換えられていてもよい）、または６〜１６個のＣ原子を有するアリール基若しくは２〜１６個のＣ原子を有するヘテロアリール基若しくはスピロビフルオレン基（いずれの場合にも１つ以上のＲ2基で置換されていてもよい）を表すか、または
式（６）
【化２】
0005399070.tif 000028
の基を表し、式中、Ｒ2は出現毎に同一であるか異なり、Ｈ、または１〜２０個のＣ原子を有する脂肪族炭化水素基若しくは芳香族炭化水素基であり、ここで、２つ以上の隣接する置換基Ｒ2は互いに単環または多環の脂肪族環系または芳香族環系を形成していてもよく、Ａｒ1は、出現毎に同一であるか異なり、５〜２０個の芳香族環原子を有するアリール基若しくはヘテロアリール基（これらは、いずれの場合も１つ以上のＲ2基により置換されていてもよい）であり；
芳香環の置換基であるＲ1の場合、出現毎に同一であるか異なり、Ｈ、１〜５個のＣ原子を有する直鎖のアルキル基若しくは３〜５個のＣ原子を有する分枝のアルキル基（ここで、１つ以上のＨ原子はＦにより置き換えられていてもよい）、または６〜１６個のＣ原子を有するアリール基若しくは２〜１６個のＣ原子を有するヘテロアリール基若しくはスピロビフルオレン基（いずれの場合にも１つ以上のＲ2基で置換されていてもよい）を表すか、または上記式（６）の基を表し、
ここで、２つ以上の隣接する置換基Ｒ1は互いに単環若しくは多環の脂肪族環系または芳香族環系を形成していてもよい（ここで、芳香族環系の形成はＸにおいてのみ許容される）である化合物であって、少なくとも１つのアリール基またはヘテロアリール基を含む少なくとも１つの置換基Ｒ1が存在し、ナフタレン基は１つ以上のＲ1基により置換されていてもよいことを特徴とする化合物：
ただし、上記のヘテロアリール基は、少なくとも１個のヘテロ原子を含み、上記ヘテロアリール基における炭素原子とヘテロ原子との合計は少なくとも５個であり、上記ヘテロアリール基における前記ヘテロ原子は、Ｎ、Ｏ及び／又はＳから選択される。
【請求項２】
有機エレクトロルミネセンスデバイス（ＯＬＥＤ、ＰＬＥＤ）、有機電界効果トランジスタ（Ｏ−ＦＥＴ）、有機薄膜トランジスタ（Ｏ−ＴＦＴ）、有機発光トランジスタ（Ｏ−ＬＥＴ）、有機集積回路（Ｏ−ＩＣ）、有機太陽電池（Ｏ−ＳＣ）、有機電界クエンチデバイス（organischen Feld-Quench-Device）（Ｏ−ＦＱＤ）、発光電気化学セル（ＬＥＣ）、有機レーザダイオード（Ｏ−Ｌａｓｅｒ）または有機光受容体からなる群から選択される有機電子デバイスにおける請求項１に記載の化合物の使用。
【請求項３】
請求項１に記載の少なくとも１種の化合物を含む有機電子デバイスであって、有機エレクトロルミネセンスデバイス（ＯＬＥＤ、ＰＬＥＤ）、有機電界効果トランジスタ（Ｏ−ＦＥＴ）、有機薄膜トランジスタ（Ｏ−ＴＦＴ）、有機発光トランジスタ（Ｏ−ＬＥＴ）、有機集積回路（Ｏ−ＩＣ）、有機太陽電池（Ｏ−ＳＣ）、有機電界クエンチデバイス（organischen Feld-Quench-Device）（Ｏ−ＦＱＤ）、発光電気化学セル（ＬＥＣ）、有機レーザダイオード（Ｏ−Ｌａｓｅｒ）または有機光受容体からなる群から選択される有機電子デバイス。
【請求項４】
アノード、カソードおよび少なくとも１つの発光層を含む有機エレクトロルミネセンスデバイスであって、発光層において請求項１に記載の少なくとも１種の化合物が少なくとも１種の蛍光またはリン光ドーパントとの混合物として用いられ、および／または発光層において請求項１に記載の少なくとも１種の化合物が、少なくとも１種のホスト材料との混合物として用いられていることを特徴とする有機エレクトロルミネセンスデバイス。
【請求項５】
請求項１に記載の少なくとも１種の化合物が、正孔輸送層および／または正孔注入層において正孔輸送材料として用いられ、および／または請求項１に記載の少なくとも１種の化合物が、電子輸送層において電子輸送材料として用いられていることを特徴とする請求項３または４に記載の有機電子デバイス。
【発明の詳細な説明】
【発明の開示】
【０００１】
有機半導体は、最も広い意味で電子産業とみなされ得る多くの様々なアプリケーションについて開発されている。これら有機半導体が機能性材料として用いられている有機エレクトロルミネセンスデバイス（ＯＬＥＤ）は、例えば、US 4539507、US 5151629、EP 0676461 および WO 98/27136に記載されている。しかしながら、これらのデバイスはなお早急な改善を必要とするかなりの問題を示す。すなわち、
１）駆動寿命は、特に青色発光において依然として短く、今日まで単純なアプリケーションのみを商業的に実現し得るのみである。  
２）用いる化合物は、場合によっては一般の有機溶媒に溶解するのが非常に困難であり、合成における精製のみならず、有機電子デバイスの製造におけるプラントの洗浄を困難なものとする。  
３）その他の点ではＯＬＥＤにおいて良好な性質を示す用いられる化合物のいくつかは、十分に高いガラス転移温度を有しない。
【０００２】
蛍光ＯＬＥＤにおいては、種々の縮合芳香族化合物、特にアントラセンまたはピレン誘導体、例えば、９，１０−ビス（２−ナフチル）アントラセン（US 5935721）が、とりわけ青色発光エレクトロルミネセンスデバイスのホスト材料として用いられている。WO 03/095445 および CN 1362464 には、ＯＬＥＤに使用する９，１０−ビス（１−ナフチル）アントラセン誘導体が記載されている。ホスト材料として適するさらなるアントラセン誘導体が、WO 01/076323、WO 01/021729、WO 04/013073、WO 04/018588、WO 03/087023 または WO 04/018587 に記載されている。アリール置換ピレンおよびクリセンに基づくホスト材料は、WO 04/016575 に記載されている。高品質のアプリケーションには、改善されたホスト材料を利用することが必要である。
【０００３】
青色発光化合物についての従来技術として、イデミツによるある種のアリールビニルアミンの使用が挙げられる（例えば、WO 04/013073、WO 04/016575、WO 04/018587）。その際、濃青色の発光を伴う非常に長い寿命が得られる。しかしながら、これらの結果は用いられるホスト材料に強く依存するので、得られる寿命を絶対値として比較することはできず、むしろ最適化された系における使用の場合のみである。さらに、これらの化合物は熱的に不安定であり、分解を伴うことなく蒸発させることができないため、ＯＬＥＤ製造に高い技術的な複雑性を必要とし、著しい技術上の欠点を意味する。さらなる欠点は、これらの化合物の発光色である。イデミツは濃青色発光（０．１５〜０．１８の範囲のＣＩＥｙ座標）を示しているが、従来技術に従う単純なデバイスにおいてこれらの色座標を再現することができない。それどころか緑色−青色発光が得られる。淡青色の発光は得られているが、実際にこれらの化合物を用いた場合、どのようにすれば青色を発色させられるかは明らかでない。高品質のアプリケーションでは、特に素子および昇華安定性の観点で改良型エミッタを使用することが不可欠である。
【０００４】
蛍光ＯＬＥＤでは、４，４’−ビス−（Ｎ−カルバゾイル）ビフェニル（ＣＢＰ）がホスト材料としてしばしば用いられる。短所は、とりわけ、これにより製造されたデバイスの短い寿命と往々にして高い駆動電圧であり、これらは低い効率をもたらす。また、ＣＢのガラス転移温度は十分に高くない。さらに、ＣＢＰは青色発光エレクトロルミネセンスデバイスとして適しておらず、乏しい効率をもたらすということが知られている。そのほか、ＣＢＰをホスト材料として使用するとデバイスの構造が複雑となる。というのも、正孔障壁層と電子輸送層をさらに用いる必要があるためである。スピロビフルオレンのケト化合物に基づく改良された三重項マトリックス材料が、WO 04/093207 に記載されている。しかしながら、ここに記載される最良のホスト材料についても、合成において有毒な無機シアン化物を必要とするため、ホスト材料の製造は生態学的に許容されないことを意味する。ここに記載されている他のマトリックス材料のガラス転移温度はなお十分でない。
【０００５】
有機エレクトロルミネセンスデバイスにおける電子輸送化合物として、通常、ＡｌＱ3（アルミニウム−トリス−ヒドロキシキノリナト）が用いられる（US 4539507）。これは様々な欠点を有する。昇華温度で部分的に分解するため残渣を伴うことなく蒸着させることができず、これは特に製造プラントにおける大きな問題を示す。さらなる欠点は、ＡＬＱ3の強い吸湿性と低い電子移動性であり、これらは高い電圧と低いパワー効率をもたらす。ディスプレイにおける短絡を防ぐために層の厚さを増すことが望まれるが、ＡｌＱ3では、低い電荷キャリア移動度とこれによる電圧の上昇のために不可能である。さらに、ＡｌＱ3の固有色（固体で黄色）は、特に青色ＯＬＥＤの場合に、再吸収と弱い再発光のためにカラーシフトをもたらすことがあり、非常に不適切なことが明らかである。ここでは、かなりの効率の損失と色位置の障害を伴う青色ＯＬＥＤのみが製造可能である。この欠点にもかかわらず、ＡｌＱ3は、今日まで、ＯＬＥＤにおける電子輸送材料についての多くの要求に最も良い妥協を示している。
【０００６】
従って、改良された材料、特に、青色蛍光エミッタのためのホスト材料および三重項エミッタ用のホスト材料に対するさらなる要求が存在し続けるのみならず、有機エレクトロルミネセンスデバイスにおいて優れた効率と同時に長寿命をもたらし、デバイスの製造および駆動において再現性のある結果を与え、容易に合成し得るエミッタ、正孔輸送材料および電子輸送材料への要求もなお存在し続けている。
【０００７】
驚くべきことに、後述する新規の構造単位を含む化合物が、従来技術と比較して有意な改善を有することが見出された。これらの材料を用いると、従来技術に従う材料と比較して、有機電子デバイスの効率上昇および寿命の延長が可能である。さらに、これらの材料は、高いガラス転移温度を有するために、有機電子デバイスにおける使用に非常に適している。従って、本発明は、これらの材料および有機電子デバイスにおけるこれらの使用に関する。
【０００８】
本発明の目的は、式（１）
【化５】
0005399070.tif 000002
【０００９】
（式中、用いられる記号および添え字に以下が適用される。すなわち、
Ｙは、出現毎に同一であるか異なり、ＣＲ1またはＮであるか、または、
（Ｙ−Ｙ）または（Ｙ＝Ｙ）（すなわち、２つの隣接するＹ）は、ＮＲ1、ＳまたはＯを表し、但し、各環は５員環または６員環であり、
Ｚは、架橋ＸがＺ基に結合している場合にはＣであり、架橋ＸがＺ基に結合していない場合にはＹであり、
Ｒ1は、出現毎に同一であるか異なり、Ｈ、Ｆ、Ｃｌ、Ｂｒ、Ｉ、Ｎ（Ａｒ）2、Ｃ（＝Ｏ）Ａｒ、Ｐ（＝Ｏ）（Ａｒ）2、Ｓ（＝Ｏ）Ａｒ、Ｓ（＝Ｏ）2Ａｒ、ＣＲ2＝ＣＲ2Ａｒ、ＣＮ、ＮＯ2、Ｓｉ（Ｒ2）3、Ｂ（ＯＲ2）2、１〜４０個のＣ原子を有する直鎖のアルキル、アルコキシ若しくはチオアルコキシ基、または３〜４０個のＣ原子を有する分枝若しくは環状のアルキル、アルコキシ若しくはチオアルコキシ基（これらは、いずれの場合にも１つ以上のＲ2基により置換されていてもよい）（ここで、１つ以上の非隣接のＣＨ2基は、Ｒ2Ｃ＝ＣＲ2、Ｃ≡Ｃ、Ｓｉ（Ｒ2）2、Ｇｅ（Ｒ2）2、Ｓｎ（Ｒ2）2、Ｃ＝Ｏ、Ｃ＝Ｓ、Ｃ＝Ｓｅ、Ｃ＝ＮＲ2、Ｐ（＝Ｏ）（Ｒ2）、ＳＯ、ＳＯ2、ＮＲ2、Ｏ、ＳまたはＣＯＮＲ2により置き換えられていてもよく、また、１つ以上のＨ原子は、Ｆ、Ｃｌ、Ｂｒ、Ｉ、ＣＮまたはＮＯ2により置き換えられていてもよい）、または５〜４０個の芳香族環原子を有する芳香族環系若しくは複素芳香族環系（これらは、いずれの場合にも１つ以上のＲ2基により置換されていてもよい）、または５〜４０個の芳香族環原子を有するアリールオキシ若しくはヘテロアリールオキシ基（これらは、いずれの場合にも１つ以上のＲ2基により置換されていてもよい）、またはこれらの系の組み合わせであり、ここで、２つ以上の隣接する置換基Ｒ1は互いに単環若しくは多環の脂肪族環系または芳香族環系を形成していてもよい（ここで、芳香族環系の形成はＸにおいてのみ許容される）であり、
Ａｒは、出現毎に同一であるか異なり、５〜３０個の芳香族環原子を有する芳香族環系または複素芳香族環系（これらは１つ以上の非芳香族Ｒ1基により置換されていてもよい）であり、ここで、同じ窒素原子上の２つのＡｒ基は単結合または架橋Ｘにより互いに結合していてもよく、
Ｒ2は、出現毎に同一であるか異なり、Ｈ、または１〜２０個のＣ原子を有する脂肪族炭化水素基、芳香族炭化水素基若しくは複素芳香族炭化水素基であり、ここで、２つ以上の隣接する置換基Ｒ2は互いに単環または多環の脂肪族環系または芳香族環系を形成していてもよく、
Ｘは、出現毎に同一であるか異なり、Ｂ（Ｒ1）、Ｃ（Ｒ1）2、Ｓｉ（Ｒ1）2、Ｃ＝Ｏ、Ｃ＝ＮＲ1、Ｃ＝Ｃ（Ｒ1）2、Ｏ、Ｓ、Ｓ＝Ｏ、ＳＯ2、Ｎ（Ｒ1）、Ｐ（Ｒ1）、Ｐ（＝Ｏ）Ｒ1、Ｐ（＝Ｓ）Ｒ1から選択される二価の架橋、またはこれらの系の２つ、３つ若しくは４つの組み合わせであり、
ｎ、ｍ、ｐ、ｏは、出現毎に同一であるか異なり、０または１であり、但し、ｍ＋ｐ＝１または２およびｎ＋ｏ＝１または２であり、ここで、いずれの場合においてもｎ＝０および／またはｍ＝０および／またはｐ＝０および／またはｏ＝０は、対応する架橋Ｘが存在しないことを意味する）
の化合物であって、少なくとも１つのアリール基またはヘテロアリール基を含む少なくとも１つの置換基Ｒ1が存在することを特徴とする化合物である。
【００１０】
式（１）の化合物は、好ましくは７０℃を超えるガラス転移温度Ｔgを示し、より好ましくは１００℃を超え、特に好ましくは１３０℃を超える。
【００１１】
本発明の目的上、アリール基は６〜４０個のＣ原子を含み、本発明の目的上ヘテロアリール基は２〜４０個のＣ原子と少なくとも１個のヘテロ原子を含み、但し、Ｃ原子とヘテロ原子の合計数は少なくとも５個である。ヘテロ原子は、好ましくは、Ｎ、Ｏおよび／またはＳから選択される。ここでアリールまたはヘテロアリール基は、単純な芳香族単環すなわちベンゼン、または単純な複素芳香族単環、例えば、ピリジン、ピリミジン、チオフェン等か、または後述の定義の意味での縮合アリール基若しくはヘテロアリール基のいずれかを意味するものと解釈される。
【００１２】
本発明の目的上、芳香族環系は、その環系に６〜４０個のＣ原子を含有する。本発明の目的上、複素芳香族環系は、その環系に２〜４０個のＣ原子と少なくとも１個のヘテロ原子を含み、但し、Ｃ原子とヘテロ原子の合計は少なくとも５個である。ヘテロ原子は、好ましくは、Ｎ、Ｏおよび／またはＳから選択される。本発明の目的上、芳香族環系または複素芳香族環系は、アリールまたはヘテロアリール基のみを必ずしも含まず、複数のアリール基またはヘテロアリール基に短い非芳香族単位（好ましくは、Ｈ以外の１０％未満の原子）、例えば、ｓｐ3混成のＣ、ＮまたはＯ原子が介在し得る系も意味するものとする。つまり例えば、９，９’−スピロビフルオレン、９，９−ジアリールフルオレン、トリアリールアミン、ジアリールエーテルなどの系も本発明の目的上の芳香族環系を意味するものとする。また、芳香族環系または複素芳香族環系の一部は、後述する定義に基づく縮合基であってもよい。
【００１３】
本発明の目的上、縮合アリール基は１０〜４０個の芳香族環原子を含有する環系であって、少なくとも２つの芳香族環が互いに「縮合（verschmolzen）」し、すなわち互いに環縮合（Anellierung）により、少なくとも１つの共通の辺と少なくとも１つの共通の芳香族π電子系を有する環系を意味するものとする。本発明の目的上、縮合ヘテロアリール基は８〜４０個の芳香族環原子を含有する環系であって、少なくとも２つの芳香環または複素芳香環（少なくとも１つは複素芳香環）が互いに融合した環系を意味するものとする。これらの環系は置換されていてもよいし、置換されていなくてもよい。縮合アリール基またはヘテロアリール基の例は、ナフタレン、キノリン、ベンゾチオフェン、アントラセン、フェナントレン、フェナントロリン、ピレン、ペリレン、クリセン、アクリジン等であり、例えばビフェニルは、その２つの環系間に共通する辺が存在しないため縮合アリール基でない。同様に例えばフルオレンは、その２つのフェニル単位が共通の芳香環系を形成していないため縮合芳香族環系でない。
【００１４】
本発明の目的上、Ｃ1−〜Ｃ40−アルキル基（ここで、個々のＨ原子またはＣＨ2基は上記した基により置換されていてもよい）は、特に好ましくは、メチル基、エチル基、ｎ−プロピル基、ｉ−プロピル基、ｎ−ブチル基、ｉ−ブチル基、ｓ−ブチル基、ｔ−ブチル基、２−メチルブチル基、ｎ−ペンチル基、ｓ−ペンチル基、シクロペンチル基、ｎ−ヘキシル基、シクロヘキシル基、ｎ−ヘプチル基、シクロヘプチル基、ｎ−オクチル基、シクロオクチル基、２−エチルヘキシル基、トリフルオロメチル基、ペンタフルオロエチル基、２，２，２−トリフルオロエチル基、エテニル基、プロペニル基、ブテニル基、ペンテニル基、シクロペンテニル基、ヘキセニル基、シクロヘキセニル基、ヘプテニル基、シクロヘプテニル基、オクテニル基、シクロオクテニル基、エチニル基、プロピニル基、ブチニル基、ペンチニル基、ヘキシニル基またはオクチニル基を意味するものと解釈される。Ｃ1−〜Ｃ40−アルコキシ基とは、特に好ましくは、メトキシ、トリフルオロメトキシ、エトキシ、ｎ−プロポキシ、ｉ−プロポキシ、ｎ−ブトキシ、ｉ−ブトキシ、ｓ−ブトキシ、ｔ−ブトキシまたは２−メチルブトキシを意味するものと解釈される。５〜４０個の芳香環原子を含有する芳香族環系または複素芳香族環系は（これらはいずれの場合にも上記したＲ基により置換されていてもよく、また、芳香族環系または複素芳香族環にいずれもの所望の位置で結合していてもよい）、特に、ベンゼン、ナフタレン、アントラセン、フェナントレン、ピレン、クリセン、ペリレン、フルオランテン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シス−若しくはトランス−インデノフルオレン、トルキセン（truxene）、イソトルキセン、スピロトルキセン、スピロイソトルセンキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ−５，６−キノリン、ベンゾ−６，７−キノリン、ベンゾ−７，８−キノリン、フェノチアジン、フェノキサジン、ピラゾール、インダゾール、イミダゾール、ベンゾイミダゾール、ナフトイミダゾール、フェナントロイミダール、ピリジイミダゾール、ピラジンイミダゾール、キノキサリンイミダゾール、オキサゾール、ベンゾキサゾール、ナフトオキサゾール、アントロオキサゾール、フェナントロオキサゾール、イソオキサゾール、１，２−チアゾール、１，３−チアゾール、ベンゾチアゾール、ピリダジン、ベンゾピリダジン、ピリミジン、ベンゾピリミジン、キノシサリン、１，５−ジアザアントラセン、２，７−ジアザピレン、２，３−ジアザピレン、１，６−ジアザピレン、１，８−ジアザピレン、４，５−ジアザピレン、４，５，９，１０−テトラアザペリレン、ピラジン、フェナジン、フェノキサジン、フェノチアジン、フルオルビン、ナフチリジン、アザカルバゾール、ベンゾカルボリン、フェナントロ���ン、１，２，３−トリアゾール、１，２，４−トリアゾール、ベンゾトリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１，３，５−トリアジン、１，２，４−トリアジン、１，２，３−トリアジン、テトラゾール、１，２，４，５−テトラジン、１，２，３，４−テトラジン、１，２，３，５−テトラジン、プリン、プテリジン、インドリジンおよびベンゾチアジアゾールから誘導される基を意味するものと解釈される。
【００１５】
両外側の非縮合アリール基またはヘテロアリール基のそれぞれにおいて同一であるか異なり、０、１、２または３個のヘテロ原子を含有し、いずれの場合にも１または２個のＲ1基により置換されていてもよい式（１）の化合物が好ましい。両外側の非縮合アリール基またはヘテロアリール基が、それぞれ同一であるか異なり、ベンゼン、ピリジン、ピリミジン、ピラジン、ピリダジンまたはチオフェン（これらのそれぞれは、１または２個のＲ1基により置換されていてもよい）を表し、特にベンゼン（これは、１または２個のＲ1基、特に１個のＲ1基により置換されていてもよい）を表す式（１）の化合物が特に好ましい。
【００１６】
さらに、中心の縮合アリール基またはヘテロアリール基が、出現毎に同一であるか異なり、ナフタレン基、または１若しくは２個のヘテロ原子を含有する縮合ヘテロアリール基（これらのそれぞれは、１または２個のＲ1基により置換されていてもよい）を表す式８１）の化合物も好ましい。上記の中心の縮合アリール基またはヘテロアリール基は、特に好ましくは、ナフタレン、キノキサリン、キノリン、イソキノリン、ベンゾピリミジン、ベンゾチアジアゾール、ベンゾオキサジアゾール、ベンゾチオフェン、ベンゾトリアゾール、ベンゾフランおよびインドールを表し、非常に特に好ましくは、ナフタレン、キノリン、イソキノリンおよびキノキサリン、特にはナフタレン（これらは１または２個のＲ1基により置換されていてもよい）を表す。
【００１７】
さらに、ｎ＋ｏ＝１およびｍ＋ｐ＝１である式（１）の構造が好ましい。
【００１８】
式（２）、式（３）または式（４）
【化６】
0005399070.tif 000003
【００１９】
（式中、記号ＸおよびＹは上記したものと同じ意味を有し、中央のナフタレン基は１つ以上のＲ1基により置換されていてもよい）の構造が特に好ましい。
【００２０】
式（２ａ）、式（３ａ）または式（４ａ）
【化７】
0005399070.tif 000004
【００２１】
（式中、記号ＸおよびＲ1は上記したものと同じ意味を有し、ナフタレン基は１つ以上のＲ1基で置換されていてもよい）の構造が非常に特に好ましい。
【００２２】
式（２ａ）、式（３ａ）および式（４ａ）の構造において、両方のＲ1基は、特に好ましくは、水素と異なる。これらの構造において、中央のナフタレン基は、さらに好ましくは、置換されていない。
【００２３】
さらに、記号Ｒ1が、出現毎に同一であるか異なり、Ｈ、Ｆ、Ｃ（＝Ｏ）Ａｒ、Ｐ（＝Ｏ）（Ａｒ）2、ＣＲ2＝ＣＲ2Ａｒ、１〜５個のＣ原子を有する直鎖アルキル基若しくは３〜５個のＣ原子を有する分枝アルキル基（ここで、１つ以上の非隣接のＣＨ2基は、−Ｒ2Ｃ＝ＣＲ2−、−Ｃ≡Ｃ−、または−Ｏ−により置き換えられていてもよく、また、１つ以上のＨ原子はＦにより置き換えられていてもよい）、または６〜１６個のＣ原子を有するアリール基若しくは２〜１６個のＣ原子を有するヘテロアリール基、またはスピロビフルオレン基（これらはいずれの場合にも、１つ以上のＲ2基により置換されていてもよい）、またはこれらの系の２つ若しくは３つの組み合わせを表すところの式（１）、（２）、（３）および（４）、または（２ａ）、（３ａ）および（４ａ）の化合物が好ましい。ポリマー、オリゴマーまたはデントリマーへの取り込みにおいては、１０個までのＣ原子を含有する直鎖または分枝のアルキル鎖が好ましい。
【００２４】
さらに、記号Ｒ1が、出現毎に同一であるか異なり、式（５）または（６）
【化８】
0005399070.tif 000005
【００２５】
（式中、Ｒ2は上記した意味を有し、さらに
Ｅは、単結合、Ｏ、Ｓ、Ｎ（Ｒ2）またはＣ（Ｒ2）2を表し、
Ａｒ1は、出現毎に同一であるか異なり、５〜２０個の芳香族環原子を有するアリール基若しくはヘテロアリール基、または１５〜３０個の芳香族環原子を有するトリアリールアミン基（これらは、いずれの場合においても１つ以上のＲ2基により置換されていてもよい）であり、好ましくは６〜１４個の芳香族環原子を有するアリール基若しくはヘテロアリール基、または１８〜２２個の芳香族環原子を有するトリアリールアミン基（これらは、いずれの場合においても１つ以上のＲ2基により置換されていてもよい）であり、
ａは、出現毎に同一であるか異なり、０または１である）
の基Ｎ（Ａｒ）2を表すところの式（１）、（２）、（３）および（４）、または（２ａ）、（３ａ）および（４ａ）の化合物が好ましい。
【００２６】
特に好ましくは、Ａｒ1は同一であるか異なり、フェニル、オルト−、メタ−若しくはパラ−トシル、パラ−フルオロフェニル、１−ナフチル、２−ナフチル、トリフェニルアミン、ナフチルジフェニルアミン、またはジナフチルフェニルアミンを表す。
【００２７】
さらに、記号Ｘが出現毎に同一であるか異なり、Ｃ（Ｒ1）2、Ｃ＝Ｏ、Ｃ＝ＮＲ1、Ｏ、Ｓ、Ｓ＝Ｏ、ＳＯ2、Ｎ（Ｒ1）、Ｐ（Ｒ1）、Ｐ（＝Ｏ）Ｒ1、Ｃ（Ｒ1）2−Ｃ（Ｒ1）2、Ｃ（Ｒ1）2−Ｃ（Ｒ1）2−Ｃ（Ｒ1）2、Ｃ（Ｒ1）2−ＯおよびＣ（Ｒ1）2−Ｏ−Ｃ（Ｒ1）2から選択される２価の架橋であるところの式（１）、（２）、（３）および（４）、または（２ａ）、（３ａ）および（４ａ）の化合物が好ましい。記号Ｘが出現毎に同一であるか異なり、Ｃ（Ｒ1）2、Ｎ（Ｒ1）、Ｐ（Ｒ1）、およびＰ（＝Ｏ）（Ｒ1）、非常に特に好ましくは、Ｃ（Ｒ1）2またはＮ（Ｒ1）、特にはＣ（Ｒ1）2から選択されるところの式（１）、（２）および（３）、または（２ａ）および（３ａ）の化合物が特に好ましい。ここでもう一度、複数の隣接するＲ1基が互いに芳香族環系または脂肪族環系を形成していてもよいことを明確に指摘しておく。Ｃ（Ｒ1）2基上の複数のＲ1基が互いに環系を形成する場合には、これはスピロ構造をもたらす。Ｃ（Ｒ1）2上の２つのＲ1基の間での環系の形成によるこの種のスピロ構造の形成は、本発明のさらに好ましい態様である。このことは、特に、Ｒ1が置換または無置換のフェニル基を表し、２つのフェニル基が架橋Ｘと共に環系を形成する場合に当てはまる。
【００２８】
対称化合物および対称的に置換された化合物、すなわち両外側の非縮合アリール基またはヘテロアリール基が同一であり、かつ記号Ｘが同一であるところの式（１）、（２）および（３）、または（２ａ）および（３ａ）の化合物がさらに好ましい。構造（２ａ）、（３ａ）および（４ａ）における置換基Ｒ1は、さらに好ましくは、同一であるように選択される。
【００２９】
式（１）の化合物の例は、以下に示す構造（１）〜（５６）である
【化９】
0005399070.tif 000006
【化１０】
0005399070.tif 000007
【化１１】
0005399070.tif 000008
【化１２】
0005399070.tif 000009
【化１３】
0005399070.tif 000010
【化１４】
0005399070.tif 000011
【００３０】
本発明による上記の化合物、特に、反応性脱離基、例えば臭素、ヨウ素、ボロン酸またはボロン酸エステルにより置換された化合物、例えば、構造１７、１８、３９、４０、４１、４２および５３で示される化合物は、対応する共役、部分共役若しくは非共役のポリマー、オリゴマーの調製のためのコモノマーとして、またはデントリマーの核として用いることができる。ここでの重合は、好ましくは、ハロゲン官能性またはボロン酸官能性により行われる。
【００３１】
従って本発明のさらなる目的は、式（１）の化合物を１つ以上含む共役、部分共役および非共役のポリマー、オリゴマーまたはデントリマーであり、ここで、１つ以上のＲ1基が、式（１）の化合物からポリマーまたはデントリマーへの結合を示す。
【００３２】
ポリマー、オリゴマーおよびデントリマーにおける式（１）の繰返し単位について、上記したものと同じ好ましさが適用される。
【００３３】
式（１）の繰返し単位は、好ましくは、さらなるコモノマーと共重合する。適切で好ましいコモノマーは、フルオレン（例えば、EP 842208 または WO 00/22026 による）、スピロビフルオレン（例えば、EP 707020, EP 894107 または EP 04028865.6 による）、パラ−フェニレン（例えば、WO 92/18552 による）、カルバゾール（例えば、WO 04/070772 または WO 04/113468 による）、チオフェン（例えば、EP 1028136 による）、ジヒドロフェナントレン（例えば、WO 05/014689 による）、シス−およびトランス−インデノフルオレン（例えば、WO 04/041901 または WO 04/113412 による）、ケトン（例えば、WO 05/040302 による）、フェナントレン（例えば、WO 05/104264 または未公開出願 DE 102005037734.3 による）、または複数のこれらの単位から選択される。これらのポリマーは通常、さらなる単位、例えば発光（蛍光またはリン光）単位、例えばビニルトリアリールアミン（例えば、未公開出願 DE 102005060473.0 による）、またはリン光金属錯体（例えば、WO 06/003000 による）、および／または電荷輸送安易、特にトリアリールアミンに基づくものを含む。
【００３４】
本発明による化合物は、当業者に知られる合成工程、例えば、臭素化、スズキカップリング、ハルトビヒ・ブッフバルト（Hartwig−Buchwald）カップリング、アシル化、アルキル化、酸化的環化等により調製することができる。
【００３５】
ベンゾ［ｒｓｔ］ペンタフェン−５，８−ジオン骨格を有する化合物は、例えば、共融塩化アルミニウム／塩化ナトリウム溶解物中における１，４−ジベンゾイルナフタレンの酸化的環化により調製することができる（スキーム１）。
【化１５】
0005399070.tif 000012
【００３６】
次いで、得られたベンゾ［ｒｓｔ］ペンタフェン−５，８−ジオン骨格のヒドラジン水加物を用いたウォルフ−キシュナー（Wolf-Kishner）またはファン−ミンロン（Huang-Minlon）法による還元、続くメチル化と最終的な臭素化により、シントンである３，１０−ジブロモ−５，５，８，８−テトラメチルベンゾ［ｒｓｔ］ペンタフェンを得る（スキーム２）。
【化１６】
0005399070.tif 000013
【００３７】
次いで３，１０−ジブロモ−５，５，８，８−テトラメチル−ベンゾ［ｒｓｔ］ペンタフェンを、例えば、アリールボロン酸およびアリールボロン酸誘導体を用いたスズキカップリングにより延長された芳香族炭化水素へ、ジアリールアミンを用いたブッフバルトカップリングによりトリアリールアミン誘導体へ、またはリチウム化およびベンゾニトリル等の求電子剤を用いた反応とそれに続く酸加水分解によりケトンへ、またはクロロジフェニルホスフィンを用いて続く酸化によりホスフィン酸化物に変換することができる（スキーム３）。
【化１７】
0005399070.tif 000014
【００３８】
当然ながら、ベンゾ［ｒｓｔ］ペンタフェン−５，８−ジオン骨格上での臭素化も行うことができる。続くビフェニル−２−マグネシウムブロミドを用いた変換、および中間体トリアリールメタノールの酸触媒環化により、ベンゾ［ｒｓｔ］ペンタフェンの対応するスピロ化合物が得られ（スキーム４）、これをスキーム３に記載したようにさらに官能化することができる。
【化１８】
0005399070.tif 000015
【００３９】
ベンジ［ｃ］インデノ［２，１−ａ］フルオレン−１３，１４−ジオンは、Bulletin Chem. Soc. Jpn. 1977, 50(1), 273 に記載されるように調製することができる。臭素化は、無水塩化鉄（ＩＩＩ）の存在下で臭素元素を用いることにより可能である（スキーム２と同様）。このようにして得られる２，１１−ジブロモベンズ［ｃ］インデノ［２，１−ａ］フルオレン−１３，１４−ジオンを、スキーム２、３および４と同様にさらに官能化することができる。
【００４０】
骨格の他の構造は、スキーム５に記載するように、１，４−ビス（２−メトキシカルボニルフェニル）ナフタレンから出発しても得ることができる。これは有機金属反応剤により対応する第三級アルコールに変換され、これを酸触媒によって環化する。生じる異性体の比は、置換基および正確な合成条件に依存する。上記の通り、さらなる官能化を行うことができる。
【化１９】
0005399070.tif 000016
【００４１】
ブロム化化合物を直接、またはボロン酸誘導体に変換した後に、ポリマー、オリゴマーまたはデントリマーのためのモノマーとして用いることができる。
【００４２】
合成の際に、合成条件に応じて、５員環／５員環誘導体および６員環／６員環誘導体、５員環／６員環誘導体、またはこれら化合物の混合物が生じ得る。これらを分離して純粋化合物としてさらに処理してもよいし、または混合物として用いてもよい。
【００４３】
式（１）の化合物は、有機エレクトロルミネセンスデバイス（ＯＬＥＤ、ＰＬＥＤ）における使用に非常に特に適している。置換に応じて、当該化合物は、ＯＬＥＤの種々の機能において用いられる。
【００４４】
従って本発明のさらなる目的は、有機電子デバイス、特に有機エレクトロルミネセンスデバイスにおける式（１）の化合物の使用である。
【００４５】
また本発明のさらなる目的は、式（１）の少なくとも１種の化合物を含む有機電子デバイス、特にはアノード、カソードおよび少なくとも１つの発光層を含む有機エレクトロルミネセンスデバイスであり、少なくとも１つの発光層が、少なくとも１種の式（１）の化合物を含むことを特徴とする。
【００４６】
カソード、アノードおよび発光層とは別に、上記の有機エレクトロルミネセンスデバイスは、さらなる層を含んでいてもよい。これらは例えば、正孔注入層、正孔輸送層、電子輸送層、電子注入層、および／または電荷発生層であり得る（IDMC 2003, Taiwan；Session 21 OLED (5), T. Matsumoto, T. Nakada, J. Endo, K. Mori, N. Kawamura, A. Yokoi, J. Kido, Multiphoton Organic EL Device Having Charge Generation Layer）。しかしながら、これらの層のそれぞれが存在する必要は必ずしもないことを指摘しておきたい。
【００４７】
本発明のさらに好ましい態様において、上記の有機エレクトロルミネセンスデバイスは複数の発光層を含み、ここで、少なくとも１つの層が、式（１）の少なくとも１種の化合物を含む。特に好ましくは、これらの発光層は、３８０ｎｍ〜７５０ｎｍの全体で複数の発光極大を有しており、全体で白色発光をもたらし、すなわち種々の発光化合物であって蛍光またはリン光を示し、黄色、オレンジまたは赤色光を放射し得るものが、発光層において用いられる。３層系が特に好ましく、ここで、３つの層のうちの少なくとも１層が式（１）の少なくとも１種の化合物を含み、またこの３層系は、青色、緑およびオレンジ、または赤色発光を示す（基本構造については、WO 05/011013 を参照のこと）。同様に、白色発光には、広域の発光帯を有し、そのため白色発光を示すエミッタが適している。
【００４８】
蛍光ドーパントのためのホストとしての式（１）の化合物の使用に際し、単純なまたは縮合アリール基またはヘテロアリール基、特にフェニル、オルト−、メタ−またはパラ−ビフェニル、１−または２−ナフチル、アントリル、とりわけフェニルアントリルまたは１−若しくは２−ナフチルアントリル、２−フルオレニルおよび２−スピロビフルオレニルから選択される１つ以上の置換基Ｒ1が好ましく、これらはそれぞれ１つ以上のＲ2基により置換されていてもよい。このことは特に、式（２ａ）、（３ａ）および（４ａ）の構造上のＲ1基に当てはまる。
【００４９】
ホストおよびドーパントからなる系におけるホスト材料とは、系に高い割合で存在している成分を意味するものと解釈される。１種のホストと複数のドーパントからなる系においてホスト材料とは、その割合が混合物中で最も高い成分を意味するものと解釈される。
【００５０】
発光層における式（１）のホスト材料の割合は、５０．０〜９９．９重量％、好ましくは８０．０〜９９．５重量％、特に好ましくは９０．０〜９９．０重量％である。これに対応して、ドーパントの割合は、０．１〜５０．０重量％、好ましくは０．５〜２０．０重量％、特に好ましくは１．０〜１０．０重量％である。
【００５１】
蛍光デバイスにおいて、ドーパントは、好ましくは、モノスチリルアミン、ジスチリルアミン、トリスチリルアミン、テトラスチリルアミンおよびアリールアミンのクラスから選択される。モノスチリルアミンとは、１つのスチリル基と少なくとも１つのアミン（好ましくは芳香族）を含有する化合物を意味するものと解釈される。ジスチリルアミンとは、２つのスチリル基と少なくとも１つのアミン（好ましくは芳香族）を含む化合物を意味するものと解釈される。トリスチリルアミンとは、３つのスチリル基と少なくとも１つのアミン（好ましくは芳香族）を含む化合物を意味するものと解釈される。テトラスチリルアミンとは、４つのスチリル基と少なくとも１つのアミン（好ましくは芳香族）を含む化合物を意味するものと解釈される。本発明の目的上、アリールアミンまたは芳香族アミンとは、直接窒素に結合した３つの芳香族環系または複素芳香族環系を含み、これらのうちの好ましくは少なくとも１つが、少なくとも１４個の芳香族環原子を有する融合環系である化合物を意味するものと解釈される。スチリル基は特に好ましくはスチルベンであり、これは二重結合または芳香環においてさらに置換されていてもよい。このタイプのドーパントの例は、置換若しくは未置換のトリスチルベンアミン、または例えば、WO 06/000388 および未公開特許出願 DE 102004031000.9、EP 04028407.7 および EP 05001891.0. に記載されたさらなるドーパントである。また、DE 102005023437.2 による化合物も好ましい。
【００５２】
リン光ドーパントのためのホストとして式（１）の化合物を使用する際は、１つ以上の置換基Ｒ1は、好ましくは、少なくとも１つの基、Ｃ＝Ｏ、Ｐ（＝Ｏ）（Ｒ2）、および／またはＳＯ2を含む。これらの基は、特に好ましくは、本発明による中心のユニットに直接結合し、さらに特に好ましくは、１つ、ホスフィンオキシドの場合には２つのさらなる芳香族置換基を含む。このことは特に、式（２ａ）、（３ａ）および（４ａ）の構造上のＲ1基に当てはまる。
【００５３】
リン光デバイスにおいて、ドーパントは、好ましくは、２０を超える、好ましくは３８より大きくて８４未満、特に好ましくは５６より大きくて８０未満の原子番号を有する少なくとも１つの元素を含有する金属錯体のクラスから選択される。好ましくは、リン光エミッタとして、モリブデン、タングステン、レニウム、ルテニウム、オスミウム、ロジウム、イリジウム、パラジウム、白金、銀、金またはユーロピウム、特にイリジウムまたは白金を含む金属錯体が用いられる。従来技術により用いられているリン光材料が、一般的に本目的に適している。
【００５４】
少なくとも１つの置換基Ｒ1が、少なくとも１つのビニルアリール単位、少なくとも１つのスチルベン単位、および／または少なくとも１つのアリールアミノ単位を含む場合に、式（１）の化合物を発光材料として用いることがさらに好ましい。このことは特に、式（２ａ）、（３ａ）および（４ａ）の構造上のＲ1基に当てはまる。
【００５５】
発光層の混合物中における式（１）の化合物の割合は、０．１〜５０．０重量％、好ましくは０．５〜２０．０重量％、特に好ましくは１．０〜１０．０重量％である。これに対応して、ホスト材料の割合は、５０．０〜９９．９重量％、好ましくは８０．０〜９９．５重量％、特に好ましくは９０．０〜９９．０重量％である。
【００５６】
ホスト材料としては種々のクラスの物質が考慮される。好ましいホスト材料は、オリゴアリーレン（例えば、EP 676461 による２，２’，７，７’−テトラフェニル−スピロビフルオレン、またはジナフチルアントラセン）、特には縮合芳香族基を含有するオリゴアリーレン、オリゴアリーレンビニレン（例えば、EP 676461 によるＤＰＶＢｉ若しくはスピロ−ＤＰＶＢｉ）、多座金属錯体（例えば、WO 04/081017 によるもの）、正孔伝導化合物（例えば、WO 04/058911 によるもの）、電子伝導化合物、特にはケトン、ホスフィンオイシド、スルホキシド等（例えば、WO 05/084081 および WO 05/084082 によるもの）、アトロプ異性体（例えば、未公開出願 EP 04026402.0 によるもの）、またはボロン酸誘導体（例えば、未公開出願 EP 05009643.7 によるもの）のクラスから選択される。さらにホスト材料として、上記した本発明の化合物が考慮される。本発明の化合物以外で特に好ましいホスト材料は、ナフタレン、アントラセンおよび／若しくはピレン、またはこれら化合物のアトロプ異性体を含むオリゴアリーレン、オリゴアリーレンビニレン、ケトン、ホスフィンオキシド、およびスルホキシドのクラスから選択される。本発明の化合物以外で、非常に特に好ましいホスト材料は、アントラセンおよび／若しくはピレン、またはこれら化合物のアトロプ異性体を含むオリゴアリーレン、ホスフィンオキシド、およびスルホキシドのクラスから選択される。本発明の目的上、オリゴアリーレンとは、少なくとも３つのアリール基またはアリーレン基が互いに結合している化合物を意味するものと解釈され得る。
【００５７】
本発明のさらなる態様において、式（１）の化合物を、正孔輸送材料または正孔注入材料として用いる。その際当該化合物は、好ましくは、少なくとも１つのＮ（Ａｒ）2基、特に好ましくは少なくとも２つのＮ（Ａｒ）2基により置換されている。このことは、特に、式（２ａ）、（３ａ）および（４ａ）の構造上のＲ1基に当てはまる。当該化合物を、好ましくは、正孔輸送層または正孔注入層において用いる。本発明の目的上、正孔注入層とは、アノードに直接隣接する層である。本発明の目的上、正孔輸送層とは、正孔注入層と発光層との間に位置する層である。式（１）の化合物を正孔輸送材料または正孔注入材料として用いる場合には、電子受容化合物、例えばＦ4−ＴＣＮＱ、または EP 1476881 または EP 1596445 に記載されている化合物をドープすることが好ましいであろう。
【００５８】
さらに、式（１）の化合物を電子輸送材料として用いることが好ましい。ここでは、１つ以上の置換基Ｒ1が、少なくとも１つの基Ｃ＝Ｏ、Ｐ（＝Ｏ）（Ｒ2）および／またはＳＯ2を含んでいることが好ましいであろう。これらの基は、特に好ましくは、本発明による中心のユニットに直接結合し、さらに特に好ましくは、１つの置換基、またはホスフィンオキシドの場合は２つの置換基を含む。さらに、当該化合物に電子供与化合物をドープすることも好ましいであろう。このことは、特に、式  （２ａ）、（３ａ）および（４ａ）の構造上のＲ1基に当てはまる。さらに、当該化合物に電子供与化合物をドープすることが好ましいであろう。
【００５９】
式（１）の化合物を、ポリマー中で、ポリマーの骨格（バックボーン）として、または発光ユニットおよび／若しくは正孔輸送ユニットとして用いることができる。ここでの好ましい置換パターンは上記した通りである。
【００６０】
さらに、１つ以上の層が昇華法によりコーティングされることを特徴とする有機エレクトロルミネセンスデバイスが好ましい。この場合において上記材料を、真空昇華ユニットにおいて１０-5ｍｂａｒ以下、好ましくは１０-6ｍｂａｒ以下、特に好ましくは１０-7ｍｂａｒ以下の圧力で蒸着する。
【００６１】
同様に、１つ以上の層がＯＶＰＤ（有機気相成長（organic vapour phase deposition））法により、またはキャリアガスの昇華を用いてコーティングされることを特徴とする有機エレクトロルミネセンスデバイスも好ましい。この場合に上記材料を、１０-5ｍｂａｒ〜１ｂａｒの圧力で塗布する。
【００６２】
さらに、１つ以上の層を、溶液から、例えばスピンコーティングにより、またはいずれもの印刷法、例えば、スクリーン印刷、フレキソ印刷若しくはオフセット印刷、特に好ましくはＬＩＴＩ（光誘起熱画像化（light induced thermal imaging）、熱転写印刷）、またはインクジェット印刷により製造することを特徴とする有機エレクトロルミネセンスデバイスが好ましい。このため、式（１）の可溶性化合物が必要である。当該化合物の適切な昇華により高い溶解性を得ることができる。
【００６３】
本発明による化合物は、有機エレクトロルミネセンスデバイスとしての使用に際して、高い効率と高い安定性を有し、これらは特に、長い寿命から明らかである。加えて、当該化合物は高いガラス転移温度を有する。
【００６４】
本明細書は、ＯＬＥＤおよびＰＬＥＤ、並びに対応するディスプレイに関する本発明による化合物の使用に関する。この記載の制限にも関らず、当業者であればさらなる発明を必要とすることなく、本発明による化合物を他の電子デバイス、例えば、有機電界効果トランジスタ（Ｏ−ＦＥＴ）、有機薄膜トランジスタ（Ｏ−ＴＦＴ）、有機発光トランジスタ（Ｏ−ＬＥＴ）、有機集積回路（Ｏ−ＩＣ）、有機太陽電池（Ｏ−ＳＣ）、有機電界クエンチデバイス（Ｏ−ＦＱＤ）、発光電気化学電池（ＬＥＣ）、有機レーザダイオード（Ｏ−Ｌａｓｅｒ）または有機光受容体に使用することが可能である。
【００６５】
本発明は、同様に、本発明による化合物の対応するデバイスにおける使用と、これらのデバイス自体に関する。
【００６６】
本発明を以下の実施例によりさらに詳しく説明するが、本発明をこれにより限定するものでない。
【００６７】
例
以下の合成を、他に示さない限り、保護ガス雰囲気下で行った。出発材料を、アルドリッチ社またはＡＢＣＲ社から購入した。１，４−ナフタレンジボロン酸を、Journal of Organic Chemistry 2000, 65(13), 3952−3960 に従って合成した。
【００６８】
例１：４，１０−テトラメチル−４Ｈ−１０Ｈ−フルオレノ［４，３，２−ｄｅ］アントラセン、および５，８−テトラメチル−５，８−ジヒドロ−ベンゾ［ｒｓｔ］ペンタフェンの合成
ａ）１，４−ビス（２−メトキシカルボニルフェニル）ナフタレン
【化２０】
0005399070.tif 000017
【００６９】
１．５５ｇ（０．１ｍｍｏｌ）のＰｄ（ＰＰｈ3）4を、３５０ｍｌの水と３５０ｍｌの混合物中の２１．６ｇ（７．１ｍｍｏｌ）の２−ブロモ安息香酸メチル、１０．１ｇ（２８ｍｍｏｌ）の１，４−ナフタレンジボロン酸、および１８．９ｇ（６．６ｍｍｏｌ）のリン酸三カリウム（Triskaliumphophat）の激しく撹拌され、脱気した懸濁液に加え、この混合物を６０時間還流する。冷却後、有機層を分離し、２００ｍｌの水で３回、２００ｍｌの飽和食塩溶液で１回洗浄し、続いて硫酸マグネシウムにて乾燥させる。有機層を回転エバポレータ中減圧下で蒸発乾固する。このようにして得られた灰色の残渣をジオキサンから再結晶する。析出した結晶を吸引しながらろ過し、５０ｍｌのエタノールで洗浄した後、減圧下で乾燥させる。収量：１３ｇ、理論の８２％。
【００７０】
ｂ）１，４−ビス（２−メタノール−α，α−ジメチル）フェニル）ナフタレン
【化２１】
0005399070.tif 000018
【００７１】
３０ｇ（７５ｍｍｏｌ）の１，４−ビス（２−メトキシカルボニルフェニル）ナフタレンを、最初に、２０００ｍｌのＴＨＦ中に窒素下で導入し、−７８℃にまで冷却し、１７５ｍｌ（３７８ｍｍｏｌ）の２．２Ｍのメチルリチウム溶液を滴下して加える。その後混合物を−７８℃で１６時間撹拌する。混合物を終夜室温になるまで放置する。１２５ｍｌの飽和ＮＨ4Ｃｌ溶液を用いての加水分解の後、沈殿物を吸引しながらろ過し、酢酸エチルを用いて洗浄する。ろ液を水を用いて２回抽出し、有機層をＮａ2ＳＯ4にて乾燥させる。溶媒の蒸発後の残渣をクロマトグラフィ（トルエン／酢酸エチル  ６：４）により精製する。収量：２７ｇ、理論の９３％。
【００７２】
ｃ）  ４，１０−テトラメチル−４Ｈ−１０Ｈ−フルオレノ［４，３，２−ｄｅ］アントラセン、および５，８−テトラメチル−５，８−ジヒドロ−ベンゾ［ｒｓｔ］ペンタフェン
【化２２】
0005399070.tif 000019
【００７３】
２００ｇのポリリン酸をまず導入する。続いて、２５ｇ（６３．０５ｍｍｏｌ）の１，４−ビス（２−メタノール−α，α−ジメチル）フェニル）ナフタレンを添加する。混合物を室温で２０時間撹拌する。次いで氷水をこの混合物に徐々に加える。沈殿した固体を吸引しながらろ過し、乾燥チャンバ中で乾燥させ、酢酸エチルから再結晶する。
【００７４】
収量：
４，１０−テトラメチル−４Ｈ−１０Ｈ−フルオレノ［４，３，２−ｄｅ］アントラセン（１）：９．９ｇ（理論の４５％）
５，８−テトラメチル−５，８−ジヒドロ−ベンゾ［ｒｓｔ］ペンタフェン（２）：６．６ｇ（理論の３０％）。
【００７５】
例２：５，８−テトラ（ｐ−ｔｅｒｔ−ブチルフェニル）−５，８−ジヒドロベンゾ［ｒｓｔ］ペンタフェン、および４，１０−テトラ（ｐ−ｔｅｒｔ−ブチルフェニル）−４Ｈ−１０Ｈ−フルオレノ［４，３，２−ｄｅ］アントラセンの合成
ａ）１，４−ビス［２−メタノール−α，α−ジ（ｐ−ｔｅｒｔ−ブチルフェニル）フェニル］ナフタレン
【化２３】
0005399070.tif 000020
【００７６】
８．５ｇ（４０ｍｍｏｌ）の１−ブロモ−４−ｔｅｒｔ−ブチルベンゼンを、５０ｍｌのＴＨＦ中に窒素下でまず導入し、−７５℃にまで冷却し、２５ｍｌ（４０ｍｍｏｌ）の１．６Ｍのｎ−ブチルリチウム溶液を滴下して加えて、この温度にて２時間撹拌する。続いて、５０ｍｌのＴＨＦに溶解させた３．５６ｇ（９ｍｍｏｌ）の１，４−ビス（２−メトキシカルボニルフェニル）ナフタレン（例１ａに記載した通りに合成）を、温度が−６５℃を超えないような速度で滴下して加える。この混合物を終夜室温になるまで放置する。水２００ｍｌを用いた加水分解の後、沈殿物を吸引しながらろ過し、ＥｔＯＨで洗い、酢酸エチルから再結晶する。収量：１５．８ｇ、理論の８５％。
【００７７】
ｂ）５，８−テトラ（ｐ−ｔｅｒｔ−ブチルフェニル）−５，８−ジヒドロ−ベンゾ［ｒｓｔ］ペンタフェン、および４，１０−テトラ（ｐ−ｔｅｒｔ−ブチルフェニル）−４Ｈ−１０Ｈ−フルオレノ［４，３，２−ｄｅ］アントラセン
【化２４】
0005399070.tif 000021
【００７８】
９．７ｇ（１１．２ｍｍｏｌ）の１，４−ビス［２−メタノール−α，α−ジ（ｐ−ｔｅｒｔ−ブチルフェニル）フェニル］−ナフタレンを、１２０ｍｌの氷酢酸１２０ｍ中にまず加え、この混合物を１０分間撹拌する。続いて、０．５ｍｌのＨＣｌ（濃）を添加し、この混合物を１時間還流する。次いで氷水をこの混合物に徐々に加える。沈殿した固体を吸引しながらろ過し、乾燥チャンバ中で乾燥させ、トルエンから再結晶する。
【００７９】
収量：
５，８−テトラ（ｐ−ｔｅｒｔ−ブチルフェニル）−５，８−ジヒドロ−ベンゾ［ｒｓｔ］ペンタフェン（３）：５．８ｇ、理論の５０％
４，１０−テトラ（ｐ−ｔｅｒｔ−ブチルフェニル）−４Ｈ−１０Ｈ−フルオレノ［４，３，２−ｄｅ］アントラセン（４）：２．８ｇ、理論の３０  ％。
【００８０】
例３：アミンＤ１の合成
ａ）化合物（１）の臭素化
【化２５】
0005399070.tif 000022
【００８１】
９．０ｇ（２５ｍｍｏｌ）の４，１０−テトラメチル−４Ｈ−１０Ｈ−フルオレノ［４，３，２−ｄｅ］アントラセン（１）を、３００ｍｌのジクロロメタン中に遮光しながらまず導入し、５℃まで冷却する。２５ｍｌのジクロロメタン中の２．７ｍｌ（５０ｍｍｏｌ）の臭素を１５分に渡って滴下して加え、この混合物を５℃でさらに７時間撹拌する。変換が完了したら、反応を１５ｍｌのエタノール添加によって停止し、生成物を吸引しながらろ過し、エタノールを用いて何回か洗浄し、続けてＮＭＰから２回再結晶すると、１１．２ｇ（理論の８６％）の淡黄色の固体を与え、ＨＰＬＣによれば＞９９．７％の純度を有する。
【００８２】
ｂ）アミンＤ１の合成
【化２６】
0005399070.tif 000023
【００８３】
例３ａ）からの１１．２ｇ（２２ｍｍｏｌ）の臭素化合物、および９．７ｇ（５８ｍｍｏｌ）のジフェニルアミンを、２５０ｍｌの無水トルエン中に懸濁させる。続いて、１９０ｍｇ（０．９ｍｍｏｌ）のトリ−ｔｅｒｔ−ブチルホスフィン、および１０７ｍｇ（０．５ｍｍｏｌ）のＰｄ（ＯＡｃ）2、および１０７ｍｇ（０．５ｍｍｏｌ）のＮａＯtＢｕを加え、この混合物を４時間還流する。反応が完了したら、１５０ｍｌの水を加えて、固体を吸引しながらろ過し、エタノールを用いて洗浄して、乾燥させる。ＮＭＰから５回再結晶、沸騰エタノールによる２回の抽出、続く２度の昇華（３３０℃，２ｘ１０-5ｍｂａｒ）により、１１．８ｇ（７７％）淡黄色の固体が得られ、ＨＰＬＣによれば＞９９．９％の純度を有する。
【００８４】
例４〜６：アミンＤ２、Ｄ３およびＤ４の合成
例３と同様に、対応するビス（ジフェニルアミン）誘導体を、化合物（２）、（３）および（４）（例１および２に記載したように合成）から、臭素化およびハートウィク−ブッフバルトカップリングにより合成する。Ｄ２、Ｄ３およびＤ４の構造を以下に示す。
【化２７】
0005399070.tif 000024
【００８５】
例７：ＯＬＥＤの製造
ＯＬＥＤを、WO 04/058911 に記載される一般的な方法により製造し、これは個々の場合において詳細な状況（例えば、最適な効率または色を得るための層の厚さの変化）に適応させる。
【００８６】
種々のＯＬＥＤについての結果を以下の例に示す。用いる基本構造、材料および層の厚さは、発光層と正孔注入層を除いて、より良い比較のために同一である。以下の構造を有するＯＬＥＤを、上記の一般方法と同様に製造する。
【００８７】
正孔注入層（ＨＩＬ）：０ｎｍまたは２０ｎｍのＨＩＬ１（表１を参照のこと）
正孔輸送層（ＨＴＭ）：４０ｎｍまたは２０ｎｍのＮＰＢ（蒸着：Ｎ−ナフチル−Ｎ−フェニル−４，４’−ジアミノビフェニル）
発光層（ＥＭＬ）：材料、濃度および層の厚さは表１を参照のこと
電子伝導層（ＥＴＬ）：２０ｎｍのＡｌＱ3（ＳｙｎＴｅｃ社から購入；トリス（キノリナト）アルミニウム（ＩＩＩ））
ＬｉＦ／Ａｌ（カソード）：１ｎｍのＬｉＦ、その上の１５０ｎｍのＡｌ
これらのＯＬＥＤは、標準的な方法により特性決定される。この目的のために、エレクトロルミネセンススペクトル、効率（ｃｄ／Ａで測定）、輝度の関数として、電流／電圧／輝度特性線（ＩＵＬ特性線）から計算されるパワー効率（Ｉｍ／Ｗ単位で測定）、および寿命を測定する。寿命は、１０００ｃｄ／ｍ2の初期輝度が半分にまで低下した後の時間として定義する。
【００８８】
表１は、いくつかのＯＬＥＤ（例８〜１１）についての結果が示され、層の厚さを含むＥＭＬおよびＨＴＬの組成もそれぞれの場合において示されている。ＯＬＥＤは、本発明による化合物を、正孔注入材料（例９および１１におけるＤ３の使用）として、発光層におけるホスト材料（例８および９における（３）の使用）として、および／または発光層におけるドーパント（例１０および１１におけるＤ３の使用）として含む。ホスト材料Ｈ１およびドーパントＤ５の構造を以下に示す。
【化２８】
0005399070.tif 000025
【表１】
0005399070.tif 000026
【００８９】
aＣＩＥ座標：Commission Internationale de l'Eclairage, 1931 の色座標
b寿命：１０００ｃｄ／ｍ2の初期輝度において測定した場合に、初期輝度の５０％にまでの輝度の低下までの時間。
【００９０】
まとめると、表１から容易に理解できる通り、式（１）の化合物を含むＯＬＥＤは、非常に長い寿命と良好な効率を有するということが言える。従って、これらの化合物は、ＯＬＥＤにおける使用に極めて適している。